ТЯЖЕЛЫЙ БЕТОН С ИСПОЛЬЗОВАНИЕМ ДОЛОМИТОВЫХ ОТХОДОВ
HEAVY CONCRETE USING DOLOMITE WASTES

Настоящее изобретение относится к строительным материалам и может быть использовано в промышленном и гражданском строительстве, при изготовлении бетонов.
Существуют аналогичные строительные материалы, относящиеся к составу цементного бетона, следующего процентного содержания компонентов в мас. %: портландцемент - 15-17, тонкомолотый доломит - 4-7, песок горнблендитовый - 45-49, пластифицирующая добавка в пересчете на сухое вещество 0,25-0,3 от мас. цемента, вода - остальное (см. патент РФ N 2333174, С04В 28/04, опубл. 10.09.2008). Класс бетона по прочности на сжатие В 22,5. А также сырьевая смесь с содержанием комплексной добавки, мас. %: портландцемент - 38,08-42,04, доломитизированный известняк - 3,98-4,20, песок - 38,99-41,25, комплексная добавка - 0,38-0,43, вода - 14,61-16,04 (см., патент РФ N 2278840, С04В 28/04, опубл. 27.06.2006). Класс бетона по прочности на сжатие В 22,5. Недостатками данных технических решений являются недостаточная прочность получаемого образца бетона, либо высокая стоимость комплексной добавки.
Наиболее близким к данному изобретению является патент РФ N 2373166, С04В 28/00, опубл. 20.11.2009. Строительный раствор содержит, мас. %: портландцемент - 26,18-32,18, глиноземистый цемент 3,76-4,56, доломитизированный известняк размером 100 мк - 7,34-9,34, песок 37,3-38,3, суперпластификатор 1,88-2,48, сульфат магния 1,37-1,97, вода 16,17-17,17. Класс бетона по прочности на сжатие В 25. Недостатком данного изобретения является высокая себестоимость получаемого строительного раствора.
Задачами настоящего изобретения являются повышение механической прочности тяжелого бетона, экономия портландцемента и утилизация отходов доломитового производства.
Данная техническая задача решается за счет введения отходов доломитового производства в следующем процентном содержании:
Характеристики бетона марки М400:
1. Класс - В 30.
2. Прочность на сжатие - 38-42 МПа (Класс бетона В 30).
3
3. Плотность - 2430 кг/м.
4. Морозостойкость - F100-F300.